СПОСОБ ДОМЕННОЙ ПЛАВКИ

1. Способ доменной плавки, включающий загрузку в доменную печь твердого топлива, железорудных материалов, флюсов, отличающийся тем, что в качестве твердого топлива используют кокс, полученный в результате коксования шихты, содержащей продукт, полученный путем замедленного коксования при температуре до 500°C смеси тяжелых сернистых остатков нефтепереработки и реагента - оксида щелочноземельного металла или гидроокиси щелочноземельного металла, при этом количество реагента в смеси составляет от 0,1 до 2% на каждый процент содержания серы в тяжелых сернистых остатках нефтепереработки, количество флюсов, подаваемых в печь, определяют исходя из обеспечения модуля основности шлаков, равного 0,29-0,77.
2. Способ по п.1, отличающийся тем, что перед смешиванием тяжелых сернистых остатков нефтепереработки и реагента, тяжелые сернистые остатки нефтепереработки предварительно расплавляют, а реагент диспергируют.
3. Способ по п.1, отличающийся тем, что вместе с железорудным сырьем в доменную печь добавляют шунгит или флюс на основе ферритов кальция nFe2O3*CaO в количестве 30-50 гк/т чугуна для регулирования содержания кремния в чугуне.
2
4. Способ по п.1, отличающийся тем, что вместе с железорудным сырьем в доменную печь добавляют марганцевую железокремнистую руду MnO*FeO*SiO в количестве 10-80 кг/т чугуна или фаялит 2FeO*SiO в количестве 10-50 кг/т чугуна для регулирования содержания марганца в чугуне.
2
3
2
5. Способ по п.1, отличающийся тем, что вместе с железорудным сырьем в доменную печь добавляют ванадаты кальция СаО*VО в количестве 5-40 кг/т чугуна или фаялит 2FeO*SiO в количестве 10-50 кг/т чугуна для регулирования содержания ванадия в чугуне.
6. Способ по п.1, отличающийся тем, что вместе с железорудным сырьем в доменную печь добавляют феррит кальция nFe2O3*CaO в количестве 20-50 кг/т чугуна золы кокса для ее ассимиляции в шлаке.